(57)【要約】【課題】表面性状による影響を考慮して低サイクル域での疲労強度を推定することが可能な低サイクル疲労特性の推定方法及び装置を提供する。【解決手段】Ｓ−Ｎ線図の近似式Δεt＝ＡＮfBにおける定数Ａ，Ｂと、表面粗さＲａ、表面硬さＨｖ、表面残留応力σresとの関係を、下式（２），（３）    Ａ＝Ａ1＋Ａ2σres＋Ａ3Ｒａ＋Ａ4Ｈｖ    ・・・（２）    Ｂ＝Ｂ1＋Ｂ2σres＋Ｂ3Ｒａ＋Ｂ4Ｈｖ    ・・・（３）で表される線形関係と仮定し、表面性状の異なる複数の試験片を用いた試験結果を用いて重回帰分析により定数Ａ1〜Ａ4、Ｂ1〜Ｂ4を求めておき、評価対象となる機械部品の表面性状の測定結果から式（２），（３）により定数Ａ，Ｂを算出してＳ−Ｎ線図を求め、求めたＳ−Ｎ線図を用いて当該機械部品の低サイクル域での疲労強度を推定する。【選択図】図２
2011058849.tif 000002
【特許請求の範囲】
【請求項１】
機械部品の表面性状から、疲労限となるサイクル数よりも低いサイクル数の領域である低サイクル域での疲労強度を推定する低サイクル疲労特性の推定方法であって、
複数の異なる機械加工法を用いて、前記機械部品を模した表面性状の異なる複数の試験片を作製し、
前記複数の機械加工法ごとに、前記複数の試験片の表面粗さＲａ、表面硬さＨｖ、表面残留応力σresを測定すると共に、
前記複数の試験片を用いて疲労試験を行い、該疲労試験の結果から、ひずみ範囲Δεtと破断繰返し数Ｎfとの関係であるＳ−Ｎ線図を前記複数の機械加工法ごとに作成し、
作成した各Ｓ−Ｎ線図から、下式（１）
Δεt＝ＡＮfB    ・・・（１）
で表される近似式を算出して、定数Ａ，Ｂをそれぞれ求め、
求めた各定数Ａ，Ｂと、対応する前記試験片の表面粗さＲａ、表面硬さＨｖ、表面残留応力σresとの関係を、下式（２），（３）
Ａ＝Ａ1＋Ａ2σres＋Ａ3Ｒａ＋Ａ4Ｈｖ    ・・・（２）
Ｂ＝Ｂ1＋Ｂ2σres＋Ｂ3Ｒａ＋Ｂ4Ｈｖ    ・・・（３）
で表される線形関係と仮定して、重回帰分析により定数Ａ1〜Ａ4、Ｂ1〜Ｂ4を求めておき、
他方、評価対象となる機械部品の表面粗さＲａ、表面硬さＨｖ、表面残留応力σresを測定し、
測定した前記評価対象となる機械部品の表面粗さＲａ、表面硬さＨｖ、表面残留応力σresと、前記重回帰分析により求めた定数Ａ1〜Ａ4、Ｂ1〜Ｂ4とに基づき、前記式（２），（３）により定数Ａ，Ｂを算出すると共に、前記式（１）で表される近似式を用いて前記評価対象となる機械部品のＳ−Ｎ線図を求め、
求めたＳ−Ｎ線図を用いて前記評価対象となる機械部品の低サイクル域での疲労強度を推定することを特徴とする低サイクル疲労特性の推定方法。
【請求項２】
機械部品の表面性状から、疲労限となるサイクル数よりも低いサイクル数の領域である低サイクル域での疲労強度を推定する低サイクル疲労特性の推定方法であって、
複数の異なる機械加工法を用いて、前記機械部品を模した表面性状の異なる複数の試験片を作製し、
前記複数の機械加工法ごとに、前記複数の試験片の表面粗さＲａ、表面硬さＨｖ、表面残留応力σresを測定すると共に、
前記複数の試験片を用いて疲労試験を行い、該疲労試験の結果から、応力範囲Δσと破断繰返し数Ｎfとの関係であるＳ−Ｎ線図を前記複数の機械加工法ごとに作成し、
作成した各Ｓ−Ｎ線図から、下式（４）
Δσ＝ＡＮfB    ・・・（４）
で表される近似式を算出して、定数Ａ，Ｂをそれぞれ求め、
求めた各定数Ａ，Ｂと、対応する前記試験片の表面粗さＲａ、表面硬さＨｖ、表面残留応力σresとの関係を、下式（５），（６）
Ａ＝Ａ1＋Ａ2σres＋Ａ3Ｒａ＋Ａ4Ｈｖ    ・・・（５）
Ｂ＝Ｂ1＋Ｂ2σres＋Ｂ3Ｒａ＋Ｂ4Ｈｖ    ・・・（６）
で表される線形関係と仮定して、重回帰分析により定数Ａ1〜Ａ4、Ｂ1〜Ｂ4を求めておき、
他方、評価対象となる機械部品の表面粗さＲａ、表面硬さＨｖ、表面残留応力σresを測定し、
測定した前記評価対象となる機械部品の表面粗さＲａ、表面硬さＨｖ、表面残留応力σresと、前記重回帰分析により求めた定数Ａ1〜Ａ4、Ｂ1〜Ｂ4とに基づき、前記式（５），（６）により定数Ａ，Ｂを算出すると共に、前記式（４）で表される近似式を用いて前記評価対象となる機械部品のＳ−Ｎ線図を求め、
求めたＳ−Ｎ線図を用いて前記評価対象となる機械部品の低サイクル域での疲労強度を推定することを特徴とする低サイクル疲労特性の推定方法。
【請求項３】
機械部品の表面性状から、疲労限となるサイクル数よりも低いサイクル数の領域である低サイクル域での疲労強度を推定する低サイクル疲労特性の推定装置であって、
複数の異なる機械加工法を用いて作製された前記機械部品を模した表面性状の異なる複数の試験片を用い、
前記複数の機械加工法ごとに測定した前記複数の試験片の表面粗さＲａ、表面硬さＨｖ、表面残留応力σresを入力するための表面性状入力部と、
前記複数の試験片を用いて行った疲労試験の結果から、ひずみ範囲Δεtと破断繰返し数Ｎfとの関係であるＳ−Ｎ線図を前記複数の機械加工法ごとに作成するＳ−Ｎ線図作成部と、
該Ｓ−Ｎ線図作成部で作成した各Ｓ−Ｎ線図から、下式（７）
Δεt＝ＡＮfB    ・・・（７）
で表される近似式を算出して、定数Ａ，Ｂをそれぞれ求める近似式演算部と、
該近似式演算部で求めた各定数Ａ，Ｂと、前記表面性状入力部に入力された対応する前記試験片の表面粗さＲａ、表面硬さＨｖ、表面残留応力σresとの関係を、下式（８），（９）
Ａ＝Ａ1＋Ａ2σres＋Ａ3Ｒａ＋Ａ4Ｈｖ    ・・・（８）
Ｂ＝Ｂ1＋Ｂ2σres＋Ｂ3Ｒａ＋Ｂ4Ｈｖ    ・・・（９）
で表される線形関係と仮定して、重回帰分析により定数Ａ1〜Ａ4、Ｂ1〜Ｂ4を求める重回帰分析部と、
評価対象となる機械部品の表面粗さＲａ、表面硬さＨｖ、表面残留応力σresを入力する対象部品表面性状入力部と、
該対象部品表面性状入力部に入力された前記評価対象となる機械部品の表面粗さＲａ、表面硬さＨｖ、表面残留応力σresと、前記重回帰分析部で求めた定数Ａ1〜Ａ4、Ｂ1〜Ｂ4とに基づき、前記式（８），（９）により定数Ａ，Ｂを算出すると共に、前記式（７）で表される近似式を用いて前記評価対象となる機械部品のＳ−Ｎ線図を求める対象部品Ｓ−Ｎ線図作成部と、
該対象部品Ｓ−Ｎ線図作成部で求めたＳ−Ｎ線図を用いて、前記評価対象となる機械部品の低サイクル域での疲労強度を推定する疲労強度推定部とを備えたことを特徴とする低サイクル疲労特性の推定装置。
【請求項４】
機械部品の表面性状から、疲労限となるサイクル数よりも低いサイクル数の領域である低サイクル域での疲労強度を推定する低サイクル疲労特性の推定装置であって、
複数の異なる機械加工法を用いて作製された前記機械部品を模した表面性状の異なる複数の試験片を用い、
前記複数の機械加工法ごとに測定した前記複数の試験片の表面粗さＲａ、表面硬さＨｖ、表面残留応力σresを入力するための表面性状入力部と、
前記複数の試験片を用いて行った疲労試験の結果から、応力範囲Δσと破断繰返し数Ｎfとの関係であるＳ−Ｎ線図を前記複数の機械加工法ごとに作成するＳ−Ｎ線図作成部と、
該Ｓ−Ｎ線図作成部で作成した各Ｓ−Ｎ線図から、下式（１０）
Δσ＝ＡＮfB    ・・・（１０）
で表される近似式を算出して、定数Ａ，Ｂをそれぞれ求める近似式演算部と、
該近似式演算部で求めた各定数Ａ，Ｂと、前記表面性状入力部に入力された対応する前記試験片の表面粗さＲａ、表面硬さＨｖ、表面残留応力σresとの関係を、下式（１１），（１２）
Ａ＝Ａ1＋Ａ2σres＋Ａ3Ｒａ＋Ａ4Ｈｖ    ・・・（１１）
Ｂ＝Ｂ1＋Ｂ2σres＋Ｂ3Ｒａ＋Ｂ4Ｈｖ    ・・・（１２）
で表される線形関係と仮定して、重回帰分析により定数Ａ1〜Ａ4、Ｂ1〜Ｂ4を求める重回帰分析部と、
評価対象となる機械部品の表面粗さＲａ、表面硬さＨｖ、表面残留応力σresを入力する対象部品表面性状入力部と、
該対象部品表面性状入力部に入力された前記評価対象となる機械部品の表面粗さＲａ、表面硬さＨｖ、表面残留応力σresと、前記重回帰分析部で求めた定数Ａ1〜Ａ4、Ｂ1〜Ｂ4とに基づき、前記式（１１），（１２）により定数Ａ，Ｂを算出すると共に、前記式（１０）で表される近似式を用いて前記評価対象となる機械部品のＳ−Ｎ線図を求める対象部品Ｓ−Ｎ線図作成部と、
該対象部品Ｓ−Ｎ線図作成部で求めたＳ−Ｎ線図を用いて、前記評価対象となる機械部品の低サイクル域での疲労強度を推定する疲労強度推定部とを備えたことを特徴とする低サイクル疲労特性の推定装置。
【発明の詳細な説明】
【技術分野】
【０００１】
本発明は、表面性状による影響を考慮して低サイクル域での疲労強度を推定することが可能な低サイクル疲労特性の推定方法及び装置に関するものである。
【背景技術】
【０００２】
機械加工や表面処理によって、機械部品の表面に形成される加工層（表面加工硬化層）は、その部位の疲労強度に著しい影響を与えることが知られている。
【０００３】
なお、材料に繰返し負荷を加えると、静的な破壊強度よりも十分小さい場合でも、ある繰返し数の後に材料内に割れが発生し、成長して破壊に至ることがあり、この現象を疲労という。また、材料に作用した応力またはひずみ（疲労強度Ｓ）と、破断繰返し数Ｎfとの間には、図３に示すような関係があり、図３の線図をＳ−Ｎ線図と呼ぶ。特に、低サイクル域にて、ひずみ範囲Δεtと破断繰り返し数Ｎfとの間に両対数で直線関係がある。
【０００４】
一般に、疲労試験では、このような表面性状の影響を除くために、作製した試験片の表面を研磨し、表面性状の荒れがほとんどない試験片を用いて試験を行う場合が多い。しかし、表面性状の荒れがほとんどない試験片を用いて得たＳ−Ｎ線図を、表面性状に荒れのある実際の機械部品にそのまま適用したとしても、当該機械部品の疲労強度を精度よく評価することはできない。
【０００５】
機械加工によって疲労強度に影響を与える因子（疲労強度に影響を与える表面性状の因子）としては、一般に、表面の凹凸（以下、表面粗さという）、表面加工硬化層の硬さ（以下、表面硬さという）、表面残留応力が挙げられる。
【０００６】
従来、これらの表面性状の因子から疲労強度を評価する方法は、いくつか提案されてきた。
【０００７】
例えば、非特許文献１では、表面粗さ、表面硬さ、表面残留応力等を考慮して、評価対象となる機械部品の疲労限を予測する方法が提案されている。なお、一般に、１０7サイクルまで繰返し負荷を加えても破壊を生じなかったときの応力を、疲労限と呼ぶ。
【０００８】
また、非特許文献２では、表面粗さ、表面硬さ、表面残留応力等を考慮して、割れ（き裂）がどのように進展するかを予測し、疲労強度を予測する方法が提案されている。
【先行技術文献】
【非特許文献】
【０００９】
【非特許文献１】村上敬宜、小林幹和、牧野泰三、鳥山寿之、栗原義明、高崎惣一、江原隆一郎、「ばね鋼の疲労強度に影響を及ぼす介在物、ショットピーニング、脱炭層、微小表面ピットの総合的評価」、ばね論文集、３９号、１９９４年、ｐｐ．７−１６
【非特許文献２】高橋文雄、丹下彰、小野芳樹、安藤柱、「ばね鋼の切欠き疲労強度予測」、ばね論文集、Ｎｏ．５、２００６年、ｐｐ．９−１６
【発明の概要】
【発明が解決しようとする課題】
【００１０】
ところで、疲労強度（疲労寿命）を考慮した設計では、疲労限となる１０7サイクルよりも短い低サイクル域（例えば、１０4サイクル）での疲労強度の評価が必要となる場合がある。なお、１０4サイクル程度までの繰返し数で生じる疲労現象を、低サイクル疲労と呼ぶ。
【００１１】
しかし、非特許文献１では、疲労限（１０7サイクルでの疲労強度）のみを対象とした評価法であるため、このような低サイクル域での疲労強度を評価することはできない。
【００１２】
また、非特許文献２では、割れ（き裂）が最初からある状態での評価法であるため、低サイクル域での疲労強度を十分に評価することはできない。
【００１３】
このように、従来の評価法には適用限界があり、低サイクル疲労特性を十分に評価できないという問題がある。
【００１４】
そこで、本発明の目的は、上記課題を解決し、表面性状による影響を考慮して低サイクル域での疲労強度を推定することが可能な低サイクル疲労特性の推定方法及び装置を提供することにある。
【課題を解決するための手段】
【００１５】
本発明は上記目的を達成するために創案されたものであり、機械部品の表面性状から、疲労限となるサイクル数よりも低いサイクル数の領域である低サイクル域での疲労強度を推定する低サイクル疲労特性の推定方法であって、複数の異なる機械加工法を用いて、前記機械部品を模した表面性状の異なる複数の試験片を作製し、前記複数の機械加工法ごとに、前記複数の試験片の表面粗さＲａ、表面硬さＨｖ、表面残留応力σresを測定すると共に、前記複数の試験片を用いて疲労試験を行い、該疲労試験の結果から、ひずみ範囲Δεtと破断繰返し数Ｎfとの関係であるＳ−Ｎ線図を前記複数の機械加工法ごとに作成し、作成した各Ｓ−Ｎ線図から、下式（１）
Δεt＝ＡＮfB    ・・・（１）
で表される近似式を算出して、定数Ａ，Ｂをそれぞれ求め、求めた各定数Ａ，Ｂと、対応する前記試験片の表面粗さＲａ、表面硬さＨｖ、表面残留応力σresとの関係を、下式（２），（３）
Ａ＝Ａ1＋Ａ2σres＋Ａ3Ｒａ＋Ａ4Ｈｖ    ・・・（２）
Ｂ＝Ｂ1＋Ｂ2σres＋Ｂ3Ｒａ＋Ｂ4Ｈｖ    ・・・（３）
で表される線形関係と仮定して、重回帰分析により定数Ａ1〜Ａ4、Ｂ1〜Ｂ4を求めておき、他方、評価対象となる機械部品の表面粗さＲａ、表面硬さＨｖ、表面残留応力σresを測定し、測定した前記評価対象となる機械部品の表面粗さＲａ、表面硬さＨｖ、表面残留応力σresと、前記重回帰分析により求めた定数Ａ1〜Ａ4、Ｂ1〜Ｂ4とに基づき、前記式（２），（３）により定数Ａ，Ｂを算出すると共に、前記式（１）で表される近似式を用いて前記評価対象となる機械部品のＳ−Ｎ線図を求め、求めたＳ−Ｎ線図を用いて前記評価対象となる機械部品の低サイクル域での疲労強度を推定する低サイクル疲労特性の推定方法である。
【００１６】
本発明は、機械部品の表面性状から、疲労限となるサイクル数よりも低いサイクル数の領域である低サイクル域での疲労強度を推定する低サイクル疲労特性の推定方法であって、複数の異なる機械加工法を用いて、前記機械部品を模した表面性状の異なる複数の試験片を作製し、前記複数の機械加工法ごとに、前記複数の試験片の表面粗さＲａ、表面硬さＨｖ、表面残留応力σresを測定すると共に、
前記複数の試験片を用いて疲労試験を行い、該疲労試験の結果から、応力範囲Δσと破断繰返し数Ｎfとの関係であるＳ−Ｎ線図を前記複数の機械加工法ごとに作成し、作成した各Ｓ−Ｎ線図から、下式（４）
Δσ＝ＡＮfB    ・・・（４）
で表される近似式を算出して、定数Ａ，Ｂをそれぞれ求め、求めた各定数Ａ，Ｂと、対応する前記試験片の表面粗さＲａ、表面硬さＨｖ、表面残留応力σresとの関係を、下式（５），（６）
Ａ＝Ａ1＋Ａ2σres＋Ａ3Ｒａ＋Ａ4Ｈｖ    ・・・（５）
Ｂ＝Ｂ1＋Ｂ2σres＋Ｂ3Ｒａ＋Ｂ4Ｈｖ    ・・・（６）
で表される線形関係と仮定して、重回帰分析により定数Ａ1〜Ａ4、Ｂ1〜Ｂ4を求めておき、他方、評価対象となる機械部品の表面粗さＲａ、表面硬さＨｖ、表面残留応力σresを測定し、測定した前記評価対象となる機械部品の表面粗さＲａ、表面硬さＨｖ、表面残留応力σresと、前記重回帰分析により求めた定数Ａ1〜Ａ4、Ｂ1〜Ｂ4とに基づき、前記式（５），（６）により定数Ａ，Ｂを算出すると共に、前記式（４）で表される近似式を用いて前記評価対象となる機械部品のＳ−Ｎ線図を求め、求めたＳ−Ｎ線図を用いて前記評価対象となる機械部品の低サイクル域での疲労強度を推定する低サイクル疲労特性の推定方法である。
【００１７】
また、本発明は、機械部品の表面性状から、疲労限となるサイクル数よりも低いサイクル数の領域である低サイクル域での疲労強度を推定する低サイクル疲労特性の推定装置であって、複数の異なる機械加工法を用いて作製された前記機械部品を模した表面性状の異なる複数の試験片を用い、前記複数の機械加工法ごとに測定した前記複数の試験片の表面粗さＲａ、表面硬さＨｖ、表面残留応力σresを入力するための表面性状入力部と、前記複数の試験片を用いて行った疲労試験の結果から、ひずみ範囲Δεtと破断繰返し数Ｎfとの関係であるＳ−Ｎ線図を前記複数の機械加工法ごとに作成するＳ−Ｎ線図作成部と、該Ｓ−Ｎ線図作成部で作成した各Ｓ−Ｎ線図から、下式（７）
Δεt＝ＡＮfB    ・・・（７）
で表される近似式を算出して、定数Ａ，Ｂをそれぞれ求める近似式演算部と、該近似式演算部で求めた各定数Ａ，Ｂと、前記表面性状入力部に入力された対応する前記試験片の表面粗さＲａ、表面硬さＨｖ、表面残留応力σresとの関係を、下式（８），（９）
Ａ＝Ａ1＋Ａ2σres＋Ａ3Ｒａ＋Ａ4Ｈｖ    ・・・（８）
Ｂ＝Ｂ1＋Ｂ2σres＋Ｂ3Ｒａ＋Ｂ4Ｈｖ    ・・・（９）
で表される線形関係と仮定して、重回帰分析により定数Ａ1〜Ａ4、Ｂ1〜Ｂ4を求める重回帰分析部と、評価対象となる機械部品の表面粗さＲａ、表面硬さＨｖ、表面残留応力σresを入力する対象部品表面性状入力部と、該対象部品表面性状入力部に入力された前記評価対象となる機械部品の表面粗さＲａ、表面硬さＨｖ、表面残留応力σresと、前記重回帰分析部で求めた定数Ａ1〜Ａ4、Ｂ1〜Ｂ4とに基づき、前記式（８），（９）により定数Ａ，Ｂを算出すると共に、前記式（７）で表される近似式を用いて前記評価対象となる機械部品のＳ−Ｎ線図を求める対象部品Ｓ−Ｎ線図作成部と、該対象部品Ｓ−Ｎ線図作成部で求めたＳ−Ｎ線図を用いて、前記評価対象となる機械部品の低サイクル域での疲労強度を推定する疲労強度推定部とを備えた低サイクル疲労特性の推定装置である。
【００１８】
本発明は、機械部品の表面性状から、疲労限となるサイクル数よりも低いサイクル数の領域である低サイクル域での疲労強度を推定する低サイクル疲労特性の推定装置であって、複数の異なる機械加工法を用いて作製された前記機械部品を模した表面性状の異なる複数の試験片を用い、前記複数の機械加工法ごとに測定した前記複数の試験片の表面粗さＲａ、表面硬さＨｖ、表面残留応力σresを入力するための表面性状入力部と、前記複数の試験片を用いて行った疲労試験の結果から、応力範囲Δσと破断繰返し数Ｎfとの関係であるＳ−Ｎ線図を前記複数の機械加工法ごとに作成するＳ−Ｎ線図作成部と、該Ｓ−Ｎ線図作成部で作成した各Ｓ−Ｎ線図から、下式（１０）
Δσ＝ＡＮfB    ・・・（１０）
で表される近似式を算出して、定数Ａ，Ｂをそれぞれ求める近似式演算部と、該近似式演算部で求めた各定数Ａ，Ｂと、前記表面性状入力部に入力された対応する前記試験片の表面粗さＲａ、表面硬さＨｖ、表面残留応力σresとの関係を、下式（１１），（１２）
Ａ＝Ａ1＋Ａ2σres＋Ａ3Ｒａ＋Ａ4Ｈｖ    ・・・（１１）
Ｂ＝Ｂ1＋Ｂ2σres＋Ｂ3Ｒａ＋Ｂ4Ｈｖ    ・・・（１２）
で表される線形関係と仮定して、重回帰分析により定数Ａ1〜Ａ4、Ｂ1〜Ｂ4を求める重回帰分析部と、評価対象となる機械部品の表面粗さＲａ、表面硬さＨｖ、表面残留応力σresを入力する対象部品表面性状入力部と、該対象部品表面性状入力部に入力された前記評価対象となる機械部品の表面粗さＲａ、表面硬さＨｖ、表面残留応力σresと、前記重回帰分析部で求めた定数Ａ1〜Ａ4、Ｂ1〜Ｂ4とに基づき、前記式（１１），（１２）により定数Ａ，Ｂを算出すると共に、前記式（１０）で表される近似式を用いて前記評価対象となる機械部品のＳ−Ｎ線図を求める対象部品Ｓ−Ｎ線図作成部と、該対象部品Ｓ−Ｎ線図作成部で求めたＳ−Ｎ線図を用いて、前記評価対象となる機械部品の低サイクル域での疲労強度を推定する疲労強度推定部とを備えた低サイクル疲労特性の推定装置である。
【発明の効果】
【００１９】
本発明によれば、表面性状による影響を考慮して低サイクル域での疲労強度を推定することが可能な低サイクル疲労特性の推定方法及び装置を提供できる。
【図面の簡単な説明】
【００２０】
【図１】本発明の一実施の形態に係る低サイクル疲労特性の推定方法に用いる低サイクル疲労特性の推定装置の機能ブロック図である。
【図２】本発明の一実施の形態に係る低サイクル疲労特性の推定方法のフローチャートである。
【図３】Ｓ−Ｎ線図を示す図である。
【発明を実施するための形態】
【００２１】
以下、本発明の好適な実施の形態を添付図面にしたがって説明する。
【００２２】
まず、本実施の形態に係る低サイクル疲労特性の推定方法に用いる、低サイクル疲労特性の推定装置について説明する。なお、本明細書において、低サイクル域とは、疲労限となるサイクル数よりも低いサイクル数の領域、すなわち、Ｓ−Ｎ線図に傾きがある領域のことをいう。
【００２３】
図１に示すように、低サイクル疲労特性の推定装置１は、入力部２、分析部３、評価部４、出力部５の各部を備えている。
【００２４】
入力部２は、表面性状入力部６と、疲労試験結果入力部７と、対象部品表面性状入力部８とからなる。
【００２５】
本実施の形態では、予め、複数の異なる機械加工法（あるいは表面加工法）を用いて、評価対象となる機械部品を模した表面性状の異なる複数の試験片を作製しておき、作製した試験片の表面性状および疲労試験の結果を、機械加工法ごとに、表面性状入力部６、疲労試験結果入力部７にそれぞれ入力するようにしている。
【００２６】
より具体的には、表面性状入力部６には、機械加工法ごとに、試験片の表面性状を示す表面粗さＲａ、表面硬さＨｖ、表面残留応力σresが入力され、疲労試験結果入力部７には、機械加工法ごとに、疲労試験の結果（ひずみ範囲Δεtと破断繰返し数Ｎf）が入力される。表面性状入力部６に入力する表面粗さＲａ、表面硬さＨｖ、表面残留応力σresとしては、例えば、機械加工法ごとの平均値を入力するようにすればよい。なお、試験片を作製する際の機械加工法は、特に限定されず、任意の機械加工法（例えば、ショットピーニングや研削加工）を用いればよい。
【００２７】
対象部品表面性状入力部８には、評価対象となる機械部品の表面性状、すなわち、評価対象となる機械部品の表面粗さＲａ、表面硬さＨｖ、表面残留応力σresが入力される。
【００２８】
分析部３は、Ｓ−Ｎ線図作成部９と、近似式演算部１０と、分析パラメータ記憶部１１と、重回帰分析部１２と、分析結果記憶部１３とからなる。
【００２９】
Ｓ−Ｎ線図作成部９は、疲労試験結果入力部７で入力された疲労試験の結果（ひずみ範囲Δεtと破断繰返し数Ｎf）に基づき、機械加工法ごとに、ひずみ範囲Δεtと破断繰返し数Ｎfとの関係であるＳ−Ｎ線図を作成する。
【００３０】
近似式演算部１０は、Ｓ−Ｎ線図作成部９で作成した機械加工法ごとのＳ−Ｎ線図から、下式（１３）
Δεt＝ＡＮfB    ・・・（１３）
で表される近似式を算出して、式（１３）における定数Ａ，Ｂを機械加工法ごとに求める。なお、定数Ａは、Ｓ−Ｎ線図の切片、定数ＢはＳ−Ｎ線図の傾きを表している。
【００３１】
分析パラメータ記憶部１１は、重回帰分析部１２で用いる分析パラメータとして、近似式演算部１０で求めた定数Ａ，Ｂと、表面性状入力部６に入力された表面粗さＲａ、表面硬さＨｖ、表面残留応力σresとを、機械加工法ごとに関連づけて記憶する。
【００３２】
重回帰分析部１２は、分析パラメータ記憶部１１に記憶された機械加工法ごとの分析パラメータに基づき、定数Ａ，Ｂと表面性状（表面粗さＲａ、表面硬さＨｖ、表面残留応力σres）との関係を、重回帰分析により算出する。
【００３３】
より具体的には、重回帰分析部１２は、定数Ａ，Ｂと表面性状（表面粗さＲａ、表面硬さＨｖ、表面残留応力σres）との関係を下式（１４），（１５）
Ａ＝Ａ1＋Ａ2σres＋Ａ3Ｒａ＋Ａ4Ｈｖ    ・・・（１４）
Ｂ＝Ｂ1＋Ｂ2σres＋Ｂ3Ｒａ＋Ｂ4Ｈｖ    ・・・（１５）
で表される線形関係と仮定して、分析パラメータ記憶部１１に記憶された分析パラメータを用いて、重回帰分析により定数Ａ1〜Ａ4、Ｂ1〜Ｂ4を求める。なお、定数Ａ，Ｂはそれぞれ独立しているため、定数Ａ，Ｂそれぞれについて個別に重回帰分析を行う。
【００３４】
分析結果記憶部１３は、重回帰分析部１２で求めた定数Ａ1〜Ａ4、Ｂ1〜Ｂ4を記憶する。
【００３５】
評価部４は、対象部品Ｓ−Ｎ線図作成部１４と、疲労強度推定部１５とからなる。
【００３６】
対象部品Ｓ−Ｎ線図作成部１４は、対象部品表面性状入力部８に入力された評価対象となる機械部品の表面粗さＲａ、表面硬さＨｖ、表面残留応力σresと、分析結果記憶部１３に記憶された定数Ａ1〜Ａ4、Ｂ1〜Ｂ4とに基づき、上述の式（１４），（１５）を用いて定数Ａ，Ｂを求めると共に、求めたＡ，Ｂを上述の式（１３）に代入して、評価対象となる機械部品のＳ−Ｎ線図を求める。
【００３７】
疲労強度推定部１５は、対象部品Ｓ−Ｎ線図作成部１４で求めたＳ−Ｎ線図を用いて、評価対象となる機械部品の低サイクル域での疲労強度（例えば、１０4サイクルにおける疲労強度（ここではひずみ範囲Δεt））を推定する。
【００３８】
出力部５は、疲労強度推定部１５で推定した評価対象となる機械部品の低サイクル域での疲労強度を、モニターなどの表示器に出力する評価結果出力部１６からなる。
【００３９】
次に、本実施の形態に係る低サイクル疲労特性の推定方法を、低サイクル疲労特性の推定装置１の動作と共に説明する。
【００４０】
図２に示すように、本実施の形態に係る低サイクル疲労特性の推定方法では、まず、評価対象となる機械部品を模した試験片を作成する（ステップＳ１）。
【００４１】
本実施の形態では、異なる表面性状の試験片を作成するために、複数の異なる機械加工法を用いて、複数の試験片を作成するようにした。つまり、本実施の形態では、機械加工法ごとに、複数の試験片を作成した。
【００４２】
試験片を作製した後、作製した試験片の表面性状データ、すなわち、表面粗さＲａ、表面硬さＨｖ、表面残留応力σresを取得する（ステップＳ２）。本実施の形態では、機械加工法ごとに、試験片の表面粗さＲａ、表面硬さＨｖ、表面残留応力σresの平均値をそれぞれ算出し、算出した平均値を表面性状入力部６に入力するようにした。
【００４３】
表面粗さＲａ、表面硬さＨｖ、表面残留応力σresを測定する方法については、特に限定しないが、表面粗さＲａは、例えば、触針式あるいは光学式の表面粗さ計を用いて測定することができ、表面残留応力σresは、例えば、ひずみゲージ法や、Ｘ線応力測定、バルクハウゼン法などにより測定することができる。
【００４４】
また、本実施の形態では、表面硬さＨｖとして、ビッカース硬さを用いているが、これに限定されない。ビッカース硬さは、例えば、圧子を材料に押込み、荷重を除いた後の圧痕の大きさを測定することにより求めることができる。
【００４５】
各試験片の表面性状データを取得した後、疲労試験を実施する（ステップＳ３）。本実施の形態では、疲労試験にて各試験片のひずみ範囲Δεtと破断繰返し数Ｎfを測定し、機械加工法ごとにまとめて、疲労試験結果入力部７に入力するようにした。
【００４６】
疲労試験結果入力部７に各試験片のひずみ範囲Δεtと破断繰返し数Ｎfを入力すると、Ｓ−Ｎ線図作成部９は、入力されたデータに基づき、機械加工法ごとにＳ−Ｎ線図を作成する（ステップＳ４）。
【００４７】
機械加工法ごとにＳ−Ｎ線図を作成した後、近似式演算部１０は、Ｓ−Ｎ線図作成部９が作成したＳ−Ｎ線図に基づき、Ｓ−Ｎ線図の近似式（上述の式（７））を算出し、定数Ａ，Ｂを機械加工法ごとに求める（ステップＳ５）。Ｓ−Ｎ線図の縦軸のひずみ範囲Δεt、および横軸の破断繰返し数Ｎfを、両対数のグラフ表示すると、上述の式（１３）で表されるＳ−Ｎ線図の近似式を算出できる。
【００４８】
近似式演算部１０が算出した定数Ａ，Ｂは、表面性状入力部６に入力された表面粗さＲａ、表面硬さＨｖ、表面残留応力σresと関連づけられ、機械加工法ごとに分析パラメータとして分析パラメータ記憶部１１に記憶される。
【００４９】
その後、重回帰分析部１２は、分析パラメータ記憶部１１に記憶された分析パラメータ（定数Ａ，Ｂ、表面粗さＲａ、表面硬さＨｖ、表面残留応力σres）に基づき、上述の式（１４），（１５）を用いて重回帰分析を行い、定数Ａ1〜Ａ4、Ｂ1〜Ｂ4を求める（ステップＳ６）。これにより、定数Ａ，Ｂと、表面性状の関係が得られる。重回帰分析部１２で求めた定数Ａ1〜Ａ4、Ｂ1〜Ｂ4は、分析結果記憶部１３に記憶される。
【００５０】
定数Ａ1〜Ａ4、Ｂ1〜Ｂ4を求めた後、対象部品Ｓ−Ｎ線図作成部１４は、評価対象となる機械部品のＳ−Ｎ線図を推定する（ステップＳ７）。
【００５１】
具体的には、まず、評価対象となる機械部品の表面性状データ、すなわち、表面粗さＲａ、表面硬さＨｖ、表面残留応力σresを測定し、測定した表面粗さＲａ、表面硬さＨｖ、表面残留応力σresを対象部品表面性状入力部８に入力する。すると、対象部品Ｓ−Ｎ線図作成部１４は、対象部品表面性状入力部８に入力された各入力値と、分析結果記憶部１３に記憶された定数Ａ1〜Ａ4、Ｂ1〜Ｂ4とを、上述の式（１４），（１５）に代入して定数Ａ，Ｂを求め、さらに、求めた定数Ａ，Ｂを上述の式（１３）に代入して近似式を求めることで、評価対象となる機械部品のＳ−Ｎ線図を推定する。
【００５２】
評価対象となる機械部品のＳ−Ｎ線図を推定することにより、任意のサイクル数（破断繰返し数）における疲労強度（ここではひずみ範囲Δεt）を推定することが可能となる。なお、式（１３）の近似式は疲労限を考慮しない式であるため、本発明は、疲労強度が疲労限以上となる領域（Ｓ−Ｎ線図に傾きがある領域）、すなわち低サイクル域での疲労強度を評価する際に好適である。
【００５３】
疲労強度を評価する際は、疲労強度推定部１５が、対象部品Ｓ−Ｎ線図作成部１４で求めたＳ−Ｎ線図を用いて、評価対象となる機械部品の低サイクル域での疲労強度（例えば、１０4サイクルにおける疲労強度）を推定する。疲労強度推定部１５で推定した評価対象となる機械部品の低サイクル域での疲労強度は、評価結果出力部１６を介してモニターなどの表示器に出力される。
【００５４】
なお、ステップ６にて求めた定数Ａ1〜Ａ4、Ｂ1〜Ｂ4は、評価対象となる機械部品の形状・材質が同じであれば同じ値となるため、同じ形状・材質の機械部品の疲労強度を評価する際には、ステップＳ１〜Ｓ６を省略し、ステップＳ７のみ行うようにすればよい。つまり、一度定数Ａ1〜Ａ4、Ｂ1〜Ｂ4を求めておけば、同じ形状・材質の機械部品であれば、その機械部品の表面性状（表面粗さＲａ、表面硬さＨｖ、表面残留応力σres）を測定するのみで、Ｓ−Ｎ線図を推定し、低サイクル域での疲労強度を推定することが可能になる。
【００５５】
以上説明したように、本実施の形態に係る低サイクル疲労特性の推定方法では、複数の異なる機械加工法を用いて表面性状の異なる複数の試験片を作製し、各試験片の表面粗さＲａ、表面硬さＨｖ、表面残留応力σresを測定すると共に、疲労試験の結果からＳ−Ｎ線図を機械加工法ごとに作成して、作成した各Ｓ−Ｎ線図から、下式（１６）
Δεt＝ＡＮfB    ・・・（１６）
で表される近似式を算出して、定数Ａ，Ｂをそれぞれ求め、求めた各定数Ａ，Ｂと、対応する試験片の表面粗さＲａ、表面硬さＨｖ、表面残留応力σresとの関係を、下式（１７），（１８）
Ａ＝Ａ1＋Ａ2σres＋Ａ3Ｒａ＋Ａ4Ｈｖ    ・・・（１７）
Ｂ＝Ｂ1＋Ｂ2σres＋Ｂ3Ｒａ＋Ｂ4Ｈｖ    ・・・（１８）
で表される線形関係と仮定して、重回帰分析により定数Ａ1〜Ａ4、Ｂ1〜Ｂ4を求めておき、評価対象となる機械部品の表面粗さＲａ、表面硬さＨｖ、表面残留応力σresと、重回帰分析により求めた定数Ａ1〜Ａ4、Ｂ1〜Ｂ4とに基づき、式（１７），（１８）により定数Ａ，Ｂを算出すると共に、式（１６）で表される近似式を用いて評価対象となる機械部品のＳ−Ｎ線図を求め、求めたＳ−Ｎ線図を用いて評価対象となる機械部品の低サイクル域での疲労強度を推定している。
【００５６】
つまり、本実施の形態では、機械加工によって生じた表面性状と疲労特性との関係を統計処理することで定式化している。これにより、得られた関係式を用いて、低サイクル域での疲労強度評価を行うことが可能となる。
【００５７】
すなわち、重回帰分析により定数Ａ，Ｂと表面性状（表面粗さＲａ、表面硬さＨｖ、表面残留応力σres）の関係（定数Ａ1〜Ａ4、Ｂ1〜Ｂ4）を求めることで、評価対象となる機械部品の表面性状からＳ−Ｎ線図を推定することが可能となり、表面性状による影響を考慮した低サイクル域での疲労強度を推定することが可能となる。
【００５８】
上記実施の形態では、機械加工法ごとに、試験片の表面粗さＲａ、表面硬さＨｖ、表面残留応力σresの平均値をそれぞれ算出し、算出した平均値を表面性状入力部６に入力するようにしたが、これに限らず、例えば、測定した表面粗さＲａ、表面硬さＨｖ、表面残留応力σresの統計処理を実施して確率分布を演算し、所定の確率における表面粗さＲａ、表面硬さＨｖ、表面残留応力σresの値を用いるようにしてもよい。
【００５９】
また、上記実施の形態では、下式（１９）
Δεt＝ＡＮfB    ・・・（１９）
を用いた評価、すなわちひずみを用いた評価について説明したが、応力を用いて評価することも可能である。ひずみ範囲Δεtと応力範囲Δσとは、下式（２０）
Δσ＝Ｅ・Δεt  ・・・（２０）
但し、Ｅ：弾性係数
で表される関係があることから、式（１９）は下式（２１）
Δσ＝ＡＮfB    ・・・（２１）
のように表すこともできる。式（２１）は、Ｓ−Ｎ線図の縦軸をひずみ範囲Δεtに代えて応力範囲Δσとしたときの近似式である。なお、式（２１）における定数Ａは、式（１９）における定数Ａに弾性係数Ｅを乗じた値となる。式（１９）に代えて式（２１）を用いることで、応力を用いた評価を行うことが可能になる。
【００６０】
このように、本発明は上記実施の形態に限定されるものではなく、本発明の要旨を逸脱しない範囲内で種々の変更を加え得ることは勿論である。
【符号の説明】
【００６１】
１  低サイクル疲労特性の推定装置
２  入力部
３  分析部
４  評価部
５  出力部
６  表面性状入力部
７  疲労試験結果入力部
８  対象部品表面性状入力部
９  Ｓ−Ｎ線図作成部
１０  近似式演算部
１１  分析パラメータ記憶部
１２  重回帰分析部
１３  分析結果記憶部
１４  対象部品Ｓ−Ｎ線図作成部
１５  疲労強度推定部
１６  評価結果出力部
【図１】
2011058849.tif 000003
【図２】
2011058849.tif 000004
【図３】
2011058849.tif 000005